(57)【要約】【課題】トレッド面の溝面積比率をタイヤ赤道面の左右両側で互いに異ならせた非対称パターンを有する空気入りラジアルタイヤにおいて、耐偏摩耗性及び高速耐久性を向上することを可能にした空気入りラジアルタイヤを提供する。【解決手段】  トレッド面１の溝面積比率をタイヤ赤道面ＣＬの左右両側で異ならせた空気入りラジアルタイヤにおいて、高弾性率の有機繊維糸と低弾性率の有機繊維糸とを撚り合わせてなるベルト補強コード９の打ち込み密度をタイヤ赤道面の左右両側で同等にする一方で、トレッド面１０の溝面積比率が大きい側１０Ａのベルト補強コード９の上撚り係数Ｋａよりもトレッド面１０の溝面積比率が小さい側１０Ｂのベルト補強コード９の上撚り係数を小さくすると共に、その比Ｋａ／Ｋｂを１．１以上にする。【選択図】図２
2013147214.tif 000002
【特許請求の範囲】
【請求項１】
左右一対のビード部間にカーカス層を装架し、トレッド部における前記カーカス層の外周側にベルト層を配置し、該ベルト層の外周側にベルト補強コードをタイヤ周方向に巻回したベルト補強層を配置すると共に、トレッド面の溝面積比率をタイヤ赤道面の左右両側で異ならせた空気入りラジアルタイヤにおいて、
前記ベルト補強コードを高弾性率の有機繊維糸と低弾性率の有機繊維糸とを撚り合わせた複合コードから構成し、前記ベルト補強コードの打ち込み密度をタイヤ赤道面の左右両側で同等にする一方で、下記式（１）で表わされるベルト補強コードの上撚り係数Ｋを前記トレッド面の溝面積比率が大きい側よりも前記トレッド面の溝面積比率が小さい側で小さくすると共に、前記トレッド面の溝面積比率が大きい側の上撚り係数Ｋａと前記トレッド面の溝面積比率が小さい側の上撚り係数Ｋｂとの比Ｋａ／Ｋｂを１．１以上にしたことを特徴とする空気入りラジアルタイヤ。
Ｋ＝Ｔ×Ｄ1/2     ・・・（１）
（但し、Ｔは複合コードの上撚り数（回／１０ｃｍ）であり、Ｄはベルト補強コードの総繊度（ｄｔｅｘ）である。）
【請求項２】
前記低弾性率の有機繊維糸を構成する有機繊維がナイロン６６繊維、ナイロン６繊維、ポリエステル繊維から選ばれるいずれか１種であり、且つ前記高弾性率の有機繊維糸を構成する有機繊維がアラミド繊維、ポリオレフィンケトン繊維、レーヨン繊維から選ばれるいずれか１種であることを特徴とする請求項１に記載の空気入りラジアルタイヤ。
【請求項３】
前記低弾性率の有機繊維糸を構成する有機繊維がナイロン６６繊維であり、且つ前記高弾性率の有機繊維糸を構成する有機繊維がアラミド繊維であることを特徴とする請求項２に記載の空気入りラジアルタイヤ。
【請求項４】
前記ベルト補強コードの残留張力が０．２０ｃＮ／ｄｔｅｘ以上０．８５ｃＮ／ｄｔｅｘ未満であることを特徴とする請求項１，２又は３に記載の空気入りラジアルタイヤ。
【請求項５】
前記トレッド面の溝面積比率が大きい側と小さい側との上撚り係数の比Ｋａ／Ｋｂを１．２以上１．９未満にしたことを特徴とする請求項１〜４のいずれかに記載の空気入りラジアルタイヤ。
【請求項６】
前記ベルト補強コードの上撚り係数が１７００以上３１００未満であることを特徴とする請求項１〜５のいずれかに記載の空気入りラジアルタイヤ。
【請求項７】
前記トレッド面の溝面積比率が大きい側のベルト補強コードの上撚り係数Ｋａを２６００以上３１００未満にすると共に、前記トレッド面の溝面積比率が小さい側のベルト補強コードの上撚り係数Ｋｂを１７００以上２２００未満にしたことを特徴とする請求項６に記載の空気入りラジアルタイヤ。
【発明の詳細な説明】
【技術分野】
【０００１】
本発明は、空気入りラジアルタイヤに関し、更に詳しくは、耐偏摩耗性及び高速耐久性を向上することを可能にした空気入りラジアルタイヤに関する。
【背景技術】
【０００２】
近年、排水性等のタイヤ性能を向上するために、トレッド面の溝面積比率をタイヤ赤道面の左右両側で互いに異ならせて、非対称のトレッドパターンを形成することが為されている（例えば、特許文献１参照）。
【０００３】
このような非対称パターンを有する空気入りタイヤでは、溝面積比率が異なるためトレッド部の重量がタイヤ赤道面の左右両側で互いに異なっている。即ち、溝面積比率が大きい側ではトレッド部のゴムが相対的に少なくなるため重量が軽く、溝面積比率が小さい側ではトレッド部のゴムが相対的に多くなるため重量が重くなる。その結果、走行時に、遠心力に起因する外周差が生じ易くなり、耐摩耗性や高速耐久性等のタイヤ性能を充分に向上することが出来ないと云う問題がある。
【０００４】
一方で、空気入りタイヤには、一般的に、ベルト層の外周側にベルト補強層が設けられているので、このベルト補強層を上述の溝面積比率の違いに起因する外周差への対策に利用することが考えられる。例えば、溝面積比率が大きい側（重量の軽い側）におけるベルト補強コードの打ち込み密度を溝面積比率が小さい側（重量の重い側）におけるベルト補強層の打ち込み密度よりも少なくすることが考えられる。しかしながら、このようにベルト補強コードの打ち込み密度をタイヤの赤道面の左右で異ならせた場合、加硫後のタイヤにおけるベルト補強コードの残留応力の総和がタイヤ左右で異なるため、タイヤに内圧を付加した際にタイヤの外周長が左右で異なると云う問題が生じる。また、接地面の圧縮領域はベルト補強コードの打ち込み密度が少ないと接地長が短くなり、ベルト補強コードの打ち込み密度が多いと接地長が長くなると云う差異が発生するため、本来意図した接地形状が得られないと云う問題が生じる。その結果、打ち込み密度がタイヤ左右両側で一定であるタイヤに比べて耐摩耗性や高速耐久性が悪化すると云う問題がある。
【先行技術文献】
【特許文献】
【０００５】
【特許文献１】特開２００６−２１３２７８号公報
【発明の概要】
【発明が解決しようとする課題】
【０００６】
本発明の目的は、上述する問題点を解決するもので、トレッド面の溝面積比率をタイヤ赤道面の左右両側で互いに異ならせた非対称パターンを有する空気入りラジアルタイヤにおいて、耐偏摩耗性及び高速耐久性を向上することを可能にした空気入りラジアルタイヤを提供することにある。
【課題を解決するための手段】
【０００７】
上記目的を達成するための本発明の空気入りラジアルタイヤは、左右一対のビード部間にカーカス層を装架し、トレッド部における前記カーカス層の外周側にベルト層を配置し、該ベルト層の外周側にベルト補強コードをタイヤ周方向に巻回したベルト補強層を配置すると共に、トレッド面の溝面積比率をタイヤ赤道面の左右両側で異ならせた空気入りラジアルタイヤにおいて、前記ベルト補強コードを高弾性率の有機繊維糸と低弾性率の有機繊維糸とを撚り合わせた複合コードから構成し、前記ベルト補強コードの打ち込み密度をタイヤ赤道面の左右両側で同等にする一方で、下記式（１）で表わされるベルト補強コードの上撚り係数Ｋを前記トレッド面の溝面積比率が大きい側よりも前記トレッド面の溝面積比率が小さい側で小さくすると共に、前記トレッド面の溝面積比率が大きい側の上撚り係数Ｋａと前記トレッド面の溝面積比率が小さい側の上撚り係数Ｋｂとの比Ｋａ／Ｋｂを１．１以上にしたことを特徴とする。
Ｋ＝Ｔ×Ｄ1/2     ・・・（１）
（但し、Ｔは複合コードの上撚り数（回／１０ｃｍ）であり、Ｄはベルト補強コードの総繊度（ｄｔｅｘ）である。）
【発明の効果】
【０００８】
本発明は、上述のように、ベルト補強コードを高弾性率の有機繊維糸と低弾性率の有機繊維糸とを撚り合わせた複合コードから構成し、トレッド面の溝面積比率が小さい側のベルト補強コードの上撚り係数Ｋｂをトレッド面の溝面積比率が大きい側のベルト補強コードの上撚り係数Ｋａよりも小さくし、その比Ｋａ／Ｋｂを１．１以上にしているので、トレッド面の溝面積比率が小さい側において遠心力負荷時の引張剛性が高まり、タイヤ左右での膨径の非対称性が抑制される結果、耐偏摩耗性及び高速走行時の操縦安定性を向上することが出来る。また、溝面積比率の大きい側では、上撚り係数が高いコードが用いられるため、溝下で発生し易いコードの疲労が抑制でき、高速耐久性の悪化を抑制することが出来る。
【０００９】
本発明においては、低弾性率の有機繊維糸を構成する有機繊維がナイロン６６繊維、ナイロン６繊維、ポリエステル繊維から選ばれるいずれか１種であり、且つ高弾性率の有機繊維糸を構成する有機繊維がアラミド繊維、ポリオレフィンケトン繊維、レーヨン繊維から選ばれるいずれか１種であることが好ましく、特に、低弾性率の有機繊維糸を構成する有機繊維がナイロン６６繊維であり、且つ高弾性率の有機繊維糸を構成する有機繊維がアラミド繊維であることが好ましい。これにより、このような有機繊維糸を用いた場合に発生し易い上述の問題を効果的に防止し、耐偏摩耗性及び高速耐久性を高度に両立することが出来る。
【００１０】
本発明においては、ベルト補強コードの残留張力が０．２０ｃＮ／ｄｔｅｘ以上０．８５ｃＮ／ｄｔｅｘ未満であることが好ましい。これにより、より効果的に耐偏摩耗性及び高速耐久性を向上することが出来る。
【００１１】
本発明においては、トレッド面の溝面積比率が大きい側と小さい側との上撚り係数の比Ｋａ／Ｋｂを１．２以上１．９未満にすることが好ましい。このように上撚り係数の比Ｋａ／Ｋｂを特定することで、更に効果的に耐偏摩耗性及び高速耐久性を向上することが出来る。
【００１２】
本発明においては、ベルト補強コードの上撚り係数が１７００以上３１００未満であることが好ましく、特に、トレッド面の溝面積比率が大きい側のベルト補強コードの上撚り係数Ｋａを２６００以上３１００未満にすると共に、トレッド面の溝面積比率が小さい側のベルト補強コードの上撚り係数Ｋｂを１７００以上２２００未満にすることが好ましい。このようにベルト補強コードの上撚り係数を特定することで、更に効果的に耐偏摩耗性及び高速耐久性を向上することが出来る。
【００１３】
尚、本発明において、ベルト補強コードの残留張力は、以下の測定方法により測定されたものである。即ち、室温２０℃、湿度６７％の条件下で、無負荷状態のタイヤのトレッドゴムの一部を除去してベルト補強コードを露出させ、そのベルト補強コードに一定の長さＬａの区間を示す印を付けた後、そのベルト補強コードをタイヤから切り出し、収縮後の長さＬｂを測定する。長さＬａは、測定誤差を極力無くすために十分に大きく設定し、例えば、５００ｍｍとするのが良い。長さＬｂの測定時には、ベルト補強コードに対して表示デシテックス×０．４５ｍＮの荷重を負荷する。その後、ＪＩＳ Ｌ１０１７に規定される引張強さ及び伸び率の測定条件に準拠して補強コードの応力歪み曲線を求め、歪み（Ｌａ−Ｌｂ）／Ｌａ×１００での力Ｌｓを前記応力歪み曲線から求める。このようにして得た力Ｌｓをベルト補強コードの残留張力とする。
【図面の簡単な説明】
【００１４】
【図１】本発明の実施形態からなる空気入りラジアルタイヤの一例を示す子午線断面図である。
【図２】図１の空気入りラジアルタイヤのトレッド面を示す正面図である。
【発明を実施するための形態】
【００１５】
以下、本発明の構成について添付の図面を参照しながら詳細に説明する。
【００１６】
図１は本発明の空気入りラジアルタイヤの一実施形態の子午線断面図である。図１において、１はトレッド部、２はサイドウォール部、３はビード部であり、このトレッド部１の外表面のトレッド面１０が構成されている。左右一対のビード部３間にはカーカス層４が装架されている。このカーカス層４は、タイヤ径方向に延びる複数本の補強コードを含み、各ビード部３に配置されたビードコア５の廻りにタイヤ内側から外側に折り返されている。また、ビードコア５の外周上にはビードフィラー６が配置され、このビードフィラー６がカーカス層４の本体部分と折り返し部分により包み込まれている。
【００１７】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。更に、ベルト層７の外周側にはベルト補強層８が設けられている。このベルト補強層８は、実質的にタイヤ周方向に延びる複数本のベルト補強コード９を含む。このベルト補強コード９のタイヤ周方向に対するコード角度は５°以下、より好ましくは３°以下である。
【００１８】
図２は上述の本発明の空気入りラジアルタイヤのトレッド面１０を示す正面図である。図２において、トレッド面１０には、タイヤ周方向Ｃに延在する複数の周方向主溝１１と該周方向主溝１１より溝幅が狭い複数の周方向副溝１２が設けられている。また、トレッド面１０には、タイヤ幅方向に延在する複数のラグ溝１３Ａ，１３Ｂ，１３Ｃがタイヤ周方向Ｃに所定の間隔で配置されている。これにより、トレッド面１にはタイヤ赤道面ＣＬの左右の領域１０Ａ，１０Ｂで溝面積比率が異なる非対称パターンが形成されている。溝面積比率は、左側の領域１０Ａが右側の領域１０Ｂより大きくなっている。尚、本発明においては、タイヤ赤道面ＣＬの左右の領域１０Ａ，１０Ｂで溝面積比率が異なる非対称パターンであれば、図示されるトレッドパターンに限定されない。
【００１９】
このように構成したタイヤにおいて、ベルト補強コード９は、高弾性率の有機繊維糸と低弾性率の有機繊維糸とを撚り合わせた複合コードから構成されている。また、ベルト補強コード９の打ち込み密度はタイヤ赤道面の左右両側で同等になっている。その一方で、下記式（１）で表わされるベルト補強コード９の上撚り係数Ｋをトレッド面１０の溝面積比率が大きい側１０Ａよりも前記トレッド面の溝面積比率が小さい側１０Ｂで小さくすると共に、トレッド面の溝面積比率が大きい側１０Ａの上撚り係数Ｋａと前記トレッド面の溝面積比率が小さい側１０Ｂの上撚り係数Ｋｂとの比Ｋａ／Ｋｂを１．１以上に設定している。
Ｋ＝Ｔ×Ｄ1/2     ・・・（１）
（但し、Ｔは複合コードの上撚り数（回／１０ｃｍ）であり、Ｄはベルト補強コードの総繊度（ｄｔｅｘ）である。）
【００２０】
このように、高弾性率の有機繊維糸と低弾性率の有機繊維糸とを撚り合わせた複合コードから構成されるベルト補強コード９について、トレッド面の溝面積比率が小さい側１０Ｂのベルト補強コードの上撚り係数Ｋｂをトレッド面の溝面積比率が大きい側１０Ａのベルト補強コードの上撚り係数Ｋａよりも小さくし、その比Ｋａ／Ｋｂを１．１以上にしているので、トレッド面の溝面積比率が小さい側１０Ｂにおいて遠心力負荷時の引張剛性が高まり、タイヤ左右での膨径の非対称性が抑制される結果、耐偏摩耗性及び操縦安定性を向上することが出来る。また、溝面積比率の大きい側１０Ａでは、撚り係数の高いコードが用いられるため、溝下で生じ易いコード疲労も抑制され、タイヤの高速耐久性を向上することが出来る。
【００２１】
その一方で、ベルト補強コード９の打ち込み密度をタイヤ赤道面ＣＬの左右両側で同等にしているので、加硫後のタイヤにおけるベルト補強コード９の残留応力の総和が左右で同等になり、内圧を付加した際にタイヤの外周長をタイヤの左右両側で同等にすることが出来、また、適切な接地形状を保つことが出来るので、耐偏摩耗性及び高速耐久性を高度に維持することが出来る。尚、本発明で言う「左右両側で同等」とは製造誤差の範囲を含むものであり、タイヤ赤道面の左右両側のベルト補強コードの打ち込み密度が厳密に一致する必要はない。具体的には、タイヤ赤道面の左右両側のベルト補強コードの打ち込み密度の差が１０％以内である場合は、ベルト補強コードの打ち込み密度がタイヤ赤道面の左右両側で同等であると定義する。
【００２２】
このとき、ベルト補強コード９の打ち込み密度がタイヤ赤道面の左右両側で異なると、加硫後のタイヤにおけるベルト補強コード９の残留応力の総和がタイヤ左右で異なり、タイヤに内圧を付加した際にタイヤの外周長が左右で異なると云う問題が生じ、また、打ち込み密度の違いに因る接地長の差異に起因して本来意図した接地形状が得られないと云う問題が生じるため、耐偏摩耗性や高速耐久性が悪化する。また、トレッド面１０の溝面積比率が大きい側１０Ａのベルト補強コード９の上撚り係数Ｋａとトレッド面１０の溝面積比率が小さい側１０Ｂのベルト補強コード９の上撚り係数Ｋｂとの比Ｋａ／Ｋｂが１．１未満であると、溝面積比率が小さい側１０Ｂの遠心力負荷時における引張剛性を高めることが出来ず、タイヤ左右での膨径の非対称性を抑制することが出来ないので、耐偏摩耗性及び高速耐久性が低下する。
【００２３】
尚、本発明では、タイヤ赤道面ＣＬ近傍においては必ずしも上述の関係を満たす必要は無い。少なくともタイヤ赤道面ＣＬからタイヤ幅方向の左右両側にそれぞれ１５ｍｍ以上離間した領域１０Ａ’，１０Ｂ’において上述の関係を満たすようにすれば、上述の作用効果を得ることが出来る。尚、領域１０Ａ’はタイヤ赤道面ＣＬからタイヤ幅方向に１５ｍｍ以上離間した溝面積比率の大きい側１０Ａの領域であり、領域１０Ｂ’はタイヤ赤道面ＣＬからタイヤ幅方向に１５ｍｍ以上離間した溝面積比率の小さい側１０Ｂの領域である。
【００２４】
本発明において、ベルト補強コード９を構成する低弾性率の有機繊維糸及び高弾性の有機繊維糸は特に限定されないが、好ましくは、低弾性率の有機繊維糸を構成する有機繊維がナイロン６６繊維、ナイロン６繊維、ポリエステル繊維から選ばれるいずれか１種であり、且つ高弾性率の有機繊維糸を構成する有機繊維がアラミド繊維、ポリオレフィンケトン繊維、レーヨン繊維から選ばれるいずれか１種であることが好ましい。
【００２５】
特に、本発明は、ベルト補強コード９として低弾性率の有機繊維糸を構成する有機繊維がナイロン６６繊維であり、且つ高弾性率の有機繊維糸を構成する有機繊維がアラミド繊維である複合コードを用いたタイヤに好適に用いることが出来る。即ち、アラミド繊維は、熱安定性が高いという特質から複合コードに好適に用いられるが、加硫工程で応力緩和を起こし難い結果、加硫後のタイヤの残留応力がナイロン等の応力緩和を生じ易いコードに比べて大幅に高くなる傾向がある。そのため、本発明のように、ベルト補強コード９の打ち込み密度をタイヤの赤道面ＣＬの左右両側で異ならせることなく、溝面積比率の違いに因る問題を解決することが出来るので好ましい。つまり、アラミド繊維とナイロン６６繊維とを撚り合わせたベルト補強コード９の打ち込み密度をタイヤの赤道面ＣＬの左右両側で異ならせた場合、アラミド繊維の熱安定性の高さに起因して、加硫後のタイヤにおけるベルト補強コードの残留応力の総和がタイヤ左右で大きく異なり、タイヤの耐偏摩耗性や高速安定性が大きく悪化する。
【００２６】
本発明においては、ベルト補強コード９の残留張力が０．２０ｃＮ／ｄｔｅｘ以上０．８５ｃＮ／ｄｔｅｘ未満であることが好ましい。このように残留張力を設定することで、ベルト補強コード９を構成する複合コードの引張弾性率との相乗により遠心力に因る膨径を抑制する効果が得られ、より高速耐久性を向上することが出来る。
【００２７】
このとき、ベルト補強コード９の残留張力が０．２０ｃＮ／ｄｔｅｘより小さいと、残留張力が低過ぎて耐偏摩耗性及び高速耐久性を向上する効果が充分に得られない。逆に、ベルト補強コード９の残留張力が０．８５ｃＮ／ｄｔｅｘより大きいと、加硫工程においてベルト補強コード９がベルト層７に食い込み、ベルト層７とベルト補強層８との間のゴムゲージが薄くなり過ぎて、高速耐久性を向上する効果が不充分になる。
【００２８】
尚、ベルト補強コード９の残留張力は、例えば、ベルト補強層８をベルト層７の外周に巻き回すときにタイヤ幅方向の部位に応じて張力を異ならせることや、加硫時に上下のモールドの温度を異ならせてベルト補強層８の収縮量をタイヤ幅方向の部位に応じて変えることにより設定することが出来る。
【００２９】
本発明においては、トレッド面１０の溝面積比率が大きい側１０Ａと小さい側１０Ｂとの上撚り係数の比Ｋａ／Ｋｂを１．２以上１．９未満にすることが好ましい。このように上撚り係数の比Ｋａ／Ｋｂを特定し、タイヤ赤道面ＣＬの左右両側のベルト補強コード９間の上撚り係数の差を特定の範囲に収めることで、より効果的に耐偏摩耗性及び高速耐久性を向上することが出来る。
【００３０】
このとき、トレッド面１０の溝面積比率が大きい側１０Ａと小さい側１０Ｂとの上撚り係数の比Ｋａ／Ｋｂが１．２より小さいと、タイヤ赤道面ＣＬの左右両側のベルト補強コード９間の上撚り係数の差が小さ過ぎて耐偏摩耗性及び高速耐久性を向上する効果が充分に得られない。逆に、トレッド面１０の溝面積比率が大きい側１０Ａと小さい側１０Ｂとの上撚り係数の比Ｋａ／Ｋｂが１．９より大きいと、タイヤ赤道面ＣＬの左右両側の引張剛性に差が付き過ぎるため、却って耐偏摩耗性及び高速耐久性を向上する効果が充分に得られなくなる。
【００３１】
本発明においては、ベルト補強コード９の上撚り係数Ｋａ，Ｋｂとがそれぞれ１７００以上３１００未満であることが好ましい。このようにベルト補強コード９の上撚り係数Ｋａ，Ｋｂを特定することで、更に効果的に耐偏摩耗性及び高速耐久性を向上することが出来る。
【００３２】
このとき、ベルト補強コード９の上撚り係数Ｋａ，Ｋｂが１７００より小さいと、高速耐久性を向上する効果が充分に得られない。逆に上撚り係数が３１００より大きいと、引張剛性が低下するため、高速耐久性及び耐偏摩耗性を向上する効果が充分に得られない。
【００３３】
本発明では、溝面積比率が大きい側１０Ａのベルト補強コード９及び溝面積が小さい側１０Ｂのベルト補強コード９について、それぞれ上撚り係数が上述の範囲に含まれていれば良いが、より好ましくは、トレッド面１０の溝面積比率が大きい側１０Ａのベルト補強コード９の上撚り係数Ｋａを２６００以上３１００未満にすると共に、トレッド面１０の溝面積比率が小さい側１０Ｂのベルト補強コード９の上撚り係数Ｋｂを１７００以上２２００未満にすることが好ましい。このように上撚り係数Ｋａと上撚り係数Ｋｂとをそれぞれ特定し、互いの差を特定の範囲に収めることで、より効果的に耐偏摩耗性及び高速耐久性を向上することが出来る。
【００３４】
このとき、上撚り係数Ｋａが２６００より小さいと、上撚り係数Ｋａが上撚り係数Ｋｂに近過ぎるため、耐偏摩耗性及び高速耐久性を改善する効果が充分に得られない。上撚り係数が３１００より大きいと、引張剛性が低下するため高速耐久性及び耐偏摩耗性を向上する効果が充分に得られない。上撚り係数Ｋｂが１７００より小さいと耐久性を向上する効果が充分に得られない。上撚り係数Ｋｂが２２００より大きいと上撚り係数Ｋａと上撚り係数Ｋｂとが近過ぎるため、耐偏摩耗性及び高速耐久性を改善する効果が充分に得られない。
【実施例】
【００３５】
タイヤサイズ２５５／４０ＺＲ２０の空気入りラジアルタイヤにおいて、トレッドパターン（非対称パターンであるか、対称パターンであるか）、トレッド面の溝面積比率が大きい側（領域１０Ａ）とトレッド面の溝面積比率が小さい側（領域１０Ｂ）のそれぞれの溝面積比率、コードの打ち込み密度、上撚り係数Ｋａ，Ｋｂ、ベルト補強層の単位幅当たりの総残留張力、上撚り係数比Ｋａ／Ｋｂ、ベルト補強コードの残留張力を表１，２のように異ならせた比較例１〜４、実施例１〜１２の１６種類の試験タイヤを製作した。
【００３６】
尚、ベルト補強コードとしては、いずれの例でもアラミド繊維糸（１６７０ｄｔｅｘを２本）とナイロン６６繊維糸（１４００ｄｔｅｘを１本）からなる複合コードを使用した。また、比較例１〜３及び実施例１〜１２においては図２のトレッドパターンを採用した。これに対して、比較例４はトレッドパターンが左右対称のタイヤであり、図２におけるタイヤ赤道面ＣＬの左側のトレッドパターンをタイヤ赤道面ＣＬに対して反転させて図２におけるタイヤ赤道面ＣＬの右側に配置すると共に、トレッド面全体の溝面積が他の例と同じになるように溝幅を調整したものを採用した。
【００３７】
これら１６種類の試験タイヤについて、下記の評価方法により耐偏摩耗性、高速耐久性（走行距離）、高速耐久性（コード強力保持率）を評価し、その結果を表１，２に併せて示した。
【００３８】
耐偏摩耗性
各試験タイヤを、リムサイズ２０×１０ 1/2Ｊのリムに組み付け、空気圧２２０ｋＰａを充填して、排気量４４００ｃｃの乗用車に装着し、平坦路を平均速度８０ｋｍ／ｈで走行し、１００００ｋｍ走行後のトレッド面の摩耗形態を目視により数値化した。評価結果は、比較例１を１００とする指数値で示した。この指数値が大きいほど耐偏摩耗性が優れていることを意味する。
【００３９】
高速耐久性（走行距離）
各試験タイヤを、リムサイズ２０×１０ 1/2Ｊのリムに組み付け、空気圧２９０ｋＰａを充填し、直径１７０７ｍｍのドラム試験機を用い、ＪＡＴＭＡで規定される最大負荷能力の８５％の荷重を負荷して、速度２００ｋｍ／ｈから１０分毎に１０ｋｍ／ｈずつ加速して、タイヤが破壊するまでの走行距離を計測した。評価結果は、比較例１を１００とする指数にて示した。この指数値が大きいほど高速耐久性が優れていることを意味する。
【００４０】
高速耐久性（コード強力保持率）
各試験タイヤを、リムサイズ２０×１０ 1/2Ｊのリムに組み付け、空気圧２９０ｋＰａを充填し、直径１７０７ｍｍのドラム試験機を用い、ＪＡＴＭＡで規定される最大負荷能力の８５％の荷重を負荷して、速度２００ｋｍ／ｈから１０分毎に１０ｋｍ／ｈずつ速度２６０ｋｍ／ｈまで加速し、走行後のタイヤから取り出したベルト補強コードの強力保持率（新品タイヤから取り出したコードの強力からの低下率）を測定した。評価結果は、比較例１を１００とする指数にて示した。この指数値が大きいほど高速耐久性（コード強力保持率）が優れていることを意味する。
【００４１】
【表１】
2013147214.tif 000003
【００４２】
【表２】
2013147214.tif 000004
【００４３】
表１，２から判るように、実施例１〜１２はいずれも、耐偏摩耗性及び高速耐久性を向上した。特に、上撚り係数の比Ｋａ／Ｋｂを好ましい範囲に設定した実施例３，４、ベルト補強コードの残留張力を好ましい範囲に設定した実施例６，７、上撚り係数Ｋａ，Ｋｂを好ましい範囲に設定した実施例１０，１１は、これら耐偏摩耗性及び高速耐久性をより高度に両立した。
【００４４】
一方、残留張力がタイヤ赤道面の左右で異なる比較例２、溝面積比率の大小関係に対する上撚り係数Ｋａ，Ｋｂの大小関係が逆転した比較例３、トレッドパターンが左右対称である比較例４では、耐偏摩耗性及び高速耐久性を改善することが出来なかった。
【符号の説明】
【００４５】
１  トレッド部
２  サイドウォール部
３  ビード部
４  カーカス層
５  ビードコア
６  ビードフィラー
７  ベルト層
８  ベルト補強層
９  ベルト補強コード
１０  トレッド面
【図１】
2013147214.tif 000005
【図２】
2013147214.tif 000006